REVENDICATIONS : 1 - Procédé de préparation de polyorganosiloxanes (POS) par (a) polycondensation de monosilanes et/ou de siloxanes acycliques porteurs de motifs réactifs Si-OR avec R = H ou alkyle, ou par (b) redistribution/polycondensation de composés siloxanes à base de cyclosiloxanes et/ou de siloxanes acycliques qui peuvent porter des motifs réactifs Si-OR tels que définis supra, Si-H ou Si-alcényle, en présence d'un catalyseur acide, ledit procédé étant caractérisé en ce que l'on met en #uvre au moins un catalyseur de formule suivante (I) : (I) (CmF2m+l S02)n A dans laquelle : A m est un entier supérieur ou égal à 1 ; A n est un entier égal à 1 ou 2 et A représente OH, NH2 ou NH avec: (i) n = 1 et A = OH ou (ii) n = 1 et A = NH2 ou (iii) n = 2 et A = NH ; A avec la condition selon laquelle, quand ce catalyseur correspond à la formule I (i), il est mis en présence d'un support inerte en quantité massique QM, exprimée en % en poids par rapport à la masse totale (a) des monosilanes et/ou siloxanes acycliques ou (b) des composés siloxanes de départ, qui est égale ou inférieure à 1,5. 2 - Procédé selon la revendication 1 caractérisé en ce que les produits de départ sont choisis dans le groupe comprenant : # les silanols de formule (II) : R1R2Si(OH)2, # les oligo- ou polyorganosiloxanes linéaires hydroxylés (OPOS-1) de formule (III) : HO(R3R4SiO)xH, # les cycloorganosiloxanes (COS) de formule (IV) : # (R5R6SiO)y, # les oligo- ou polyorganosiloxanes linéaires non hydroxylés (OPOS-2) de formule (V) : EEZE3Si0-(RRgSiO)Z SiE4EsE6, # et leurs mélanges, aves les modalités complémentaires suivantes : les radicaux R1à R4, R7 et R8 et E1 à E6dans les formules (II), (III), (V) ci-dessus sont identiques ou différents entre eux et sont choisis parmi les radicaux suivants : l'hydrogène, les alkyles en C1-C30, les alcényles en C2-C30 et les aryles éventuellement substitués, # les radicaux R5et R6 dans la formule (IV) ci-dessus sont identiques ou différents entre eux et ont la même signification que celle indiquée dans le cadre des radicaux R1 à R4, R7, R8 et E1 à E6,ou représentent encore un groupe OR9 où R9 est un atome d'hydrogène ou un alkyle en C1-C5, # les différents symboles x, y et z qui apparaissent dans les formules (III), (IV) et (V) sont des nombres entiers ou fractionnaires qui varient dans les intervalles suivants : # OPOS-1 (III) : x = de 2 à 1000, # COS (IV) : y = de 3 à 12, # OPOS-2 (V) : z = de 2 à 1000. 3 - Procédé selon la revendication 2, caractérisé en ce que l'on sélectionne comme produits de départ un mélange : # de plusieurs COS (IV) entre eux, ou # d'au moins un COS (IV) avec au moins un OPOS-1 (III) et/ou avec au moins un OPOS-2 (V), mélange dans lequel les composés siloxanes utilisés possèdent des formules où les symboles R3à R8 et E1 à E6 sont choisis dans le groupe formé par un atome d'hydrogène, un radical méthyle ou un radical vinyle. 4 - Procédé selon l'une quelconque des revendications 1 à 3, caractérisé par les points suivants : # le catalyseur (I), qui répond à la formule I(i) : CmF2m+1 S03H est supporté sur un matériau inerte, # on stoppe éventuellement la polymérisation par ajout d'un neutralisant de l'acide I(i) supporté, # on élimine ensuite du milieu réactionnel le support comprenant le catalyseur I(i). 5 - Procédé selon l'une quelconque des revendications 1 à 3, caractérisé par les points suivants : # le catalyseur (I) ou le mélange de catalyseur (I) répondant à la (aux) formule(s) (I)(ii) (CmF2m +1SO2)NH2 et/ou I(iii) : CmF2m +1 S02)2NH est supporté sur un matériau inerte, # on stoppe éventuellement la polymérisation par ajout d'un neutralisant du (des) catalyseur (s) I(ii) et/ou I(iii) supporté(s), # on élimine du milieu réactionnel le support comprenant le(s) catalyseur (s) I(ii) et/ou I(iii). 6 - Procédé selon l'une quelconque des revendications 1 à 3 caractérisé par les points suivants : # on met en oeuvre un catalyseur ou le mélange de catalyseurs (I) répondant à la (aux) formule (s) I(ii) et/ou I(iii) sous forme liquide que l'on mélange au milieu réactionnel comprenant les produits de départ, # on stoppe la polymérisation par ajout d'un neutralisant du (des) catalyseur(s) (I) et éventuellement on filtre le milieu réactionnel pour éliminer les résidus solides. 7 - Procédé selon l'une des revendications 1 à 6, caractérisé en ce que l'on ajuste la concentration en catalyseur (CC) aux valeurs suivantes (concentration molaire en %o par rapport à la totalité des produits siliciés de départ) : 0,1# CC # 10. 8 - Procédé selon l'une quelconque des revendications 4 à 7 caractérisé en ce que la polymérisation est effectuée à une température allant de la température ambiante (23 C) à une température de 150 C. 9 - Procédé selon l'une quelconque des revendications 4 à 6, caractérisé en ce qu'on sélectionne à titre de neutralisant au moins un composé à base de carbonate de sodium et/ou de bicarbonate de sodium. 10 - Catalyseur utile pour la préparation de polyorganosiloxanes (POS) par (a) polycondensation de (mono)silanes et/ou de siloxanes acycliques porteurs de motifs réactifs Si-OR avec R = H ou alkyle, ou par (b) redistribution/ polycondensation de composés siloxanes à base de cyclosiloxanes et/ou de siloxanes acycliques qui peuvent porter des motifs réactifs Si-OR tels que définis supra, Si-H ou Si-alcényle, en présence d'un catalyseur acide, ledit catalyseur étant caractérisé en ce qu'il comprend au moins un composé choisi parmi les composés de formules suivantes : I(ii) (CmF2m+l S02)NH2 I(iii) (CmF2m+l S02)2NH. et leurs mélanges.